(57)【要約】【課題】良好な耐傷付き性と意匠性を有するアクリル系樹脂製品の製造に有用なアクリル系樹脂組成物を提供しようとするものである。【解決手段】重合性二重結合及び炭素原子数１４以上のアルキル基を有する化合物（Ａ）に由来する構成単位（ａ）と、重合性二重結合及びヒドロキシ基を有する化合物（Ｂ）に由来する構成単位（ｂ）とを含むアクリル系樹脂を含有するアクリル系樹脂組成物を提供する。【選択図】なし【特許請求の範囲】
【請求項１】
重合性二重結合及び炭素原子数１４以上のアルキル基を有する化合物（Ａ）に由来する構成単位（ａ）と、重合性二重結合及びヒドロキシ基を有する化合物（Ｂ）に由来する構成単位（ｂ）とを含むアクリル系樹脂を含有するアクリル系樹脂組成物。
【請求項２】
前記化合物（Ａ）の前記アルキル基の炭素原子数が１６以上である請求項１に記載のアクリル系樹脂組成物。
【請求項３】
前記化合物（Ｂ）が、ヒドロキシ基を有する（メタ）アクリル酸エステル系モノマー、及びヒドロキシ基を有する（メタ）アクリル酸アミド系モノマーからなる群から選択される少なくとも１種である請求項１又は２に記載のアクリル系樹脂組成物。
【請求項４】
前記化合物（Ａ）が、セチル（メタ）アクリレート、ステアリル（メタ）アクリレート、イソステアリル（メタ）アクリレート、及びベヘニル（メタ）アクリレートからなる群から選択される少なくとも１種である請求項１〜３のいずれか１項に記載のアクリル系樹脂組成物。
【請求項５】
前記アクリル系樹脂における前記構成単位（ａ）の含有割合が、前記アクリル系樹脂の全質量を基準として、１〜８０質量％である請求項１〜４のいずれか１項に記載のアクリル系樹脂組成物。
【請求項６】
前記アクリル系樹脂のガラス転移点が−２０〜１６０℃である請求項１〜５のいずれか１項に記載のアクリル系樹脂組成物。
【請求項７】
前記アクリル系樹脂の重量平均分子量が１，０００〜１，５００，０００である請求項１〜６のいずれか１項に記載のアクリル系樹脂組成物。
【請求項８】
イソシアネート系架橋剤をさらに含有する請求項１〜７のいずれか１項に記載のアクリル系樹脂組成物。
【請求項９】
コーティング剤用である請求項１〜８のいずれか１項に記載のアクリル系樹脂組成物。
【請求項１０】
請求項１〜９のいずれか１項に記載のアクリル系樹脂組成物を用いて作製された物品。
【請求項１１】
重合性二重結合及び炭素原子数１４以上のアルキル基を有する化合物（Ａ）と、重合性二重結合及びヒドロキシ基を有する化合物（Ｂ）とを反応させる工程を含むアクリル系樹脂組成物の製造方法。
【発明の詳細な説明】
【技術分野】
【０００１】
本発明は、アクリル系樹脂組成物、及びそれを用いて作製された物品、並びにアクリル系樹脂組成物の製造方法に関する。
【背景技術】
【０００２】
アクリル系樹脂は、その原料となるアクリル系単量体の種類が豊富であるため、使用する原料単量体の種類によって、様々な性質のものが存在し、それ故、多種多様な分野で使用されている。中でも、アクリル系樹脂は、一般的に、硬度が高く、透明性及び耐候性等に優れた性質を有するものが多いことから、ディスプレイ、レンズ、及び光学フィルム等の光学用途、接着剤、粘着剤、コーティング剤、塗料、インク、合成皮革、並びに加飾フィルム等として、幅広く使用されている。
【０００３】
一例として、特許文献１には、二重結合及び紫外線吸収基を有する化合物に由来する構成単位と、二重結合及び芳香族基を有する化合物に由来する構成単位とを含む、高屈折率ポリマーに関する発明が開示されている。特許文献１には、高屈折率ポリマーの原料化合物として、アクリル系モノマーを使用可能であることが記載されている。
【先行技術文献】
【特許文献】
【０００４】
【特許文献１】特開２０１４−２０１７３５号公報
【発明の概要】
【発明が解決しようとする課題】
【０００５】
上述の特許文献１に開示された高屈折率ポリマーの使用によって、耐光性に優れているとともにブリードアウトが発生し難い高屈折率な物品を製造することが可能である。
【０００６】
しかしながら、本発明者らの検討により、特許文献１に開示された高屈折率ポリマーの原料（モノマー等）を用いて得られたアクリル系樹脂を使用して塗膜を形成した場合、原料の選択によっては、塗膜の透明性が乏しいことが判明した。また、本発明者らの検討により、アクリル系樹脂の原料として、特許文献１に開示されたようなポリシロキサン構造を含むオリゴマーを用いることで、耐傷付き性に優れた塗膜を形成可能であることが判明したが、その塗膜には濁りがあり、透明性に乏しいことが分かった。透明性に乏しいアクリル系樹脂は、意匠を必要とする用途においては使用が難しくなるため、その用途が制限されることとなる。さらに、本発明者らの検討の結果、透明性の高い膜が得られることを考慮して、すなわち、塗膜の意匠性を考慮して、ポリシロキサン構造を含むオリゴマーの使用量を減少させた場合、満足な耐傷付き性を得難いことが分かった。
【０００７】
そこで、本発明は、良好な耐傷付き性と意匠性を有するアクリル系樹脂製品の製造に有用なアクリル系樹脂組成物を提供しようとするものである。
【課題を解決するための手段】
【０００８】
本発明は、重合性二重結合及び炭素原子数１４以上のアルキル基を有する化合物（Ａ）に由来する構成単位（ａ）と、重合性二重結合及びヒドロキシ基を有する化合物（Ｂ）に由来する構成単位（ｂ）とを含むアクリル系樹脂を含有するアクリル系樹脂組成物を提供する。
【発明の効果】
【０００９】
本発明によれば、良好な耐傷付き性と意匠性を有するアクリル系樹脂製品の製造に有用なアクリル系樹脂組成物を提供することができる。
【発明を実施するための形態】
【００１０】
以下、本発明の実施の形態について説明するが、本発明は以下の実施の形態に限定されるものではない。
【００１１】
＜アクリル系樹脂組成物＞
本発明の一実施形態のアクリル系樹脂組成物（以下、単に「樹脂組成物」と記載することがある。）は、アクリル系樹脂を含有する。以下、このアクリル系樹脂について詳述する。
【００１２】
（アクリル系樹脂）
アクリル系樹脂は、重合性二重結合及び炭素原子数１４以上のアルキル基を有する化合物（Ａ）に由来する構成単位（ａ）と、重合性二重結合及びヒドロキシ基を有する化合物（Ｂ）に由来する構成単位（ｂ）とを含む。構成単位（ａ）及び構成単位（ｂ）を含むアクリル系樹脂を含有する樹脂組成物によって、耐傷付き性に優れ、かつ濁りがなく透明性の高い膜を形成することが可能となる。よって、その樹脂組成物は、良好な耐傷付き性と意匠性を有するアクリル系樹脂製品の製造に有用である。なお、本明細書において、「意匠性を有する」とは、濁りがなく、透明性が高いことを意味する。また、「アクリル系樹脂製品」（以下、単に「樹脂製品」と記載することがある。）には、アクリル系樹脂組成物によって形成される膜、フィルム、及びシート、並びにアクリル系樹脂組成物による成形体等が含まれる。
【００１３】
（化合物（Ａ））
化合物（Ａ）は、その分子構造中に、重合性二重結合、及び炭素原子数１４以上のアルキル基（以下、「長鎖アルキル基」と記載することがある。）を有する化合物である。アクリル系樹脂は、重合性二重結合及び長鎖アルキル基を有する化合物（Ａ）に由来する構成単位（ａ）を含むため、優れた滑性、離型性、及び撥水性を有することが可能である。
【００１４】
本明細書において、「重合性二重結合」とは、重合反応性を有する二重結合をいう。化合物（Ａ）が有する重合性二重結合としては、重合反応性を有する炭素−炭素二重結合が好ましい。好適な重合性二重結合を有する基としては、アクリロイル基、メタクリロイル基、並びにビニル基及びアリル基等のアルケニル基等を挙げることができる。これらのうち、反応性、並びに入手及び合成の容易さ等の観点から、アクリロイル基及びメタクリロイル基がより好ましい。化合物（Ａ）は、重合性二重結合を１又は２以上有していてもよい。
【００１５】
化合物（Ａ）が有する炭素原子数１４以上のアルキル基は、直鎖状でも分枝状でもよく、また、例えばヒドロキシ基、アルコキシ基、及びハロゲン等で置換されていてもよい。炭素原子数１４以上のアルキル基としては、例えば、テトラデシル基、ペンタデシル基、ヘキサデシル基、ヘプタデシル基、オクタデシル基、ノナデシル基、イコシル基、エイコシル基、ヘンイコシル基、ヘンエイコシル基、ドコシル基、テトラコシル基、ヘキサコシル基、及びオクタコシル基等を挙げることができる。化合物（Ａ）は、炭素原子数１４以上のアルキル基を１又は２以上有していてもよい。
【００１６】
樹脂組成物が構成単位（ａ）を含むアクリル系樹脂を含有することで、滑性、離型性、及び撥水性に優れた樹脂製品を製造可能なように、化合物（Ａ）が有するアルキル基の炭素原子数は１６以上であることがより好ましく、さらに好ましくは１８以上である。また、化合物（Ａ）が有するアルキル基の炭素原子数が大き過ぎると、樹脂の結晶性が強くなることで白化による意匠性の低下が起こる可能性があることから、アルキル基の炭素原子数は３２以下であることが好ましい。
【００１７】
化合物（Ａ）の具体例としては、テトラデシル（メタ）アクリレート、ヘキサデシル（メタ）アクリレート、セチル（メタ）アクリレート、ステアリル（メタ）アクリレート、イソステアリル（メタ）アクリレート、イコシル（メタ）アクリレート、及びベヘニル（メタ）アクリレート等の（メタ）アクリル酸エステル系化合物、並びにテトラデシルアクリルアミド、ヘキサデシルアクリルアミド、ステアリルアクリルアミド、及びＮ，Ｎ−ジオクタデシルアクリルアミド等の（メタ）アクリル酸アミド系化合物等を挙げることができる。化合物（Ａ）の１種を単独で又は２種以上を組み合わせて用いることができる。化合物（Ａ）として、セチル（メタ）アクリレート、ステアリル（メタ）アクリレート、イソステアリル（メタ）アクリレート、及びベヘニル（メタ）アクリレートからなる群から選択される少なくとも１種を用いることがより好ましい。なお、本明細書において、「（メタ）アクリレート」の文言には、「アクリレート」及び「メタクリレート」の両方が含まれる。また、「（メタ）アクリル」の文言には、「アクリル」及び「メタクリル」の両方が含まれる。
【００１８】
アクリル系樹脂における構成単位（ａ）の含有割合は、アクリル系樹脂の全質量を基準として、１〜８０質量％であることが好ましく、２〜６０質量％であることがより好ましく、３〜４０質量％であることがさらに好ましい。アクリル系樹脂中の構成単位（ａ）の含有割合が１質量％以上であれば、耐傷付き性を発揮し得る滑性を有する樹脂製品を形成し易い樹脂組成物を得ることができる。一方、アクリル系樹脂中の構成単位（ａ）の含有割合が８０質量％以下であれば、後述する構成単位（ｂ）の含有割合を確保できるため、良好な耐傷付き性を有する樹脂製品を形成し易い樹脂組成物を得ることができる。
【００１９】
（化合物（Ｂ））
化合物（Ｂ）は、その分子構造中に、重合性二重結合及びヒドロキシ基を有する化合物である。ただし、重合性二重結合及びヒドロキシ基を有する化合物のうち、化合物（Ａ）に該当するものは化合物（Ｂ）から除くものとする。すなわち、重合性二重結合、ヒドロキシ基、及び炭素原子数１４以上のアルキル基を有する化合物は、前述の化合物（Ａ）に該当するものとする。
【００２０】
アクリル系樹脂は、前述の構成単位（ａ）とともに、重合性二重結合及びヒドロキシ基を有する化合物（Ｂ）に由来する構成単位（ｂ）を含むため、良好な耐傷付き性と意匠性を有する樹脂製品の製造に寄与することができる。また、アクリル系樹脂は、化合物（Ｂ）に由来する構成単位（ｂ）においてヒドロキシ基を有するため、後述するイソシアネート系架橋剤を使用すれば、それと架橋することができる。
【００２１】
化合物（Ｂ）が有する重合性二重結合としては、重合反応性を有する炭素−炭素二重結合が好ましい。好適な重合性二重結合を有する基としては、アクリロイル基、メタクリロイル基、並びにビニル基及びアリル基等のアルケニル基等を挙げることができる。これらのうち、反応性、並びに入手及び合成の容易さ等の観点から、アクリロイル基及びメタクリロイル基がより好ましい。化合物（Ｂ）は、重合性二重結合を１又は２以上有していてもよい。
【００２２】
また、化合物（Ｂ）は、ヒドロキシ基を１又は２以上有することができる。化合物（Ｂ）中のヒドロキシ基の数は１〜４であることが好ましく、１〜３であることがより好ましく、１又は２であることがさらに好ましい。
【００２３】
化合物（Ｂ）として、ヒドロキシ基を有する（メタ）アクリル酸エステル系モノマー、及びヒドロキシ基を有する（メタ）アクリル酸アミド系モノマーからなる群から選択される少なくとも１種を用いることが好ましい。これらの化合物（Ｂ）は、反応性が良く、アクリル系樹脂の合成が容易であり、また、入手し易いという利点がある。さらに、化合物（Ｂ）として、ヒドロキシ基を有する（メタ）アクリル酸アミド系モノマーを用いれば、耐加水分解性を有する樹脂製品が得られ易いという利点がある。
【００２４】
ヒドロキシ基を有する（メタ）アクリル酸エステル系モノマーとしては、例えば、（メタ）アクリル酸２−ヒドロキシエチル、（メタ）アクリル酸２−ヒドロキシプロピル、（メタ）アクリル酸２−ヒドロキシブチル、（メタ）アクリル酸３−ヒドロキシプロピル、（メタ）アクリル酸４−ヒドロキシルブチル、２−ヒドロキシ−３−フェノキシプロピル（メタ）アクリレート、グリセリンモノ（メタ）アクリレート（（メタ）アクリル酸２，３−ジヒドロキシプロピル）、ポリエチレングリコール（メタ）アクリレート、ポリプロピレングリコール（メタ）アクリレート、及び１，４−シクロヘキサンジメタノールモノアクリレート等を挙げることができる。化合物（Ｂ）として、ヒドロキシ基を有する（メタ）アクリル酸エステル系モノマーの１種を単独で又は２種以上を組み合わせて用いることができる。
【００２５】
ヒドロキシ基を有する（メタ）アクリル酸アミド系モノマーとしては、例えば、Ｎ−（２−ヒドロキシエチル）アクリルアミド、Ｎ−（２−ヒドロキシエチル）メタクリルアミド、Ｎ−ヒドロキシメチルアクリルアミド、Ｎ−ヒドロキシメチルメタクリルアミド、Ｎ−（２−ヒドロキシプロピル）メタクリルアミド等を挙げることができる。化合物（Ｂ）として、ヒドロキシ基を有する（メタ）アクリル酸アミド系モノマーの１種を単独で、又は２種以上を組み合わせて用いることができる。
【００２６】
化合物（Ｂ）として、（メタ）アクリル酸２−ヒドロキシエチル、（メタ）アクリル酸４−ヒドロキシブチル、グリセリンモノ（メタ）アクリレート、２−ヒドロキシ−３−フェノキシプロピル（メタ）アクリレート、及びＮ−（２−ヒドロキシエチル）（メタ）アクリルアミドからなる群から選択される少なくとも１種を用いることがより好ましい。
【００２７】
上述の（メタ）アクリル酸エステル系モノマー及び（メタ）アクリル酸アミド系モノマー以外の化合物（Ｂ）の具体例としては、２−プロペン−１−オール、３−ブテン−１−オール、４−ペンテン−１−オール、５−へキセン−１−オール、４−ヒドロキシスチレン、α−ヒドロキシ−４−メチルスチレン、及びα−メチル−４−ヒドロキシスチレン等を挙げることができる。
【００２８】
（その他の化合物）
アクリル系樹脂は、重合性二重結合と、エポキシ基やカルボキシ基等の官能基を有する化合物（Ｃ）（ただし、前述の化合物（Ａ）又は化合物（Ｂ）に該当するものを除く。）に由来する構成単位（ｃ）を含んでいてもよい。化合物（Ｃ）に由来する構成単位（ｃ）を含むアクリル系樹脂は、メルカプタン、エポキシ樹脂、及びメラミン樹脂等と架橋することが可能となる。そのため、そのアクリル系樹脂を含有する樹脂組成物の使用によって、耐傷付き性、耐光性、及び耐久性等がさらに向上した樹脂製品が期待できる。
【００２９】
重合性二重結合及びエポキシ基を有する化合物（Ｃ）としては、例えば、グリシジル（メタ）アクリレート、及び４−ヒドロキシブチル（メタ）アクリレートグリシジルエーテル等を挙げることができる。重合性二重結合及びカルボキシ基を有する化合物（Ｃ）としては、例えば、（メタ）アクリル酸等を挙げることができる。化合物（Ｃ）の１種を単独で又は２種以上を組み合わせて用いることができる。
【００３０】
アクリル系樹脂は、重合性二重結合及びハロゲンを有する化合物（Ｄ）（ただし、前述の化合物（Ａ）〜（Ｃ）のいずれかに該当するものを除く。）に由来する構成単位（ｄ）を含んでいてもよい。化合物（Ｄ）を用いることで、アクリル系樹脂の屈折率、ガラス転移点（Ｔｇ）、及び耐久性等を調整することが可能である。
【００３１】
化合物（Ｄ）が有するハロゲンとしては、フッ素、塩素、及び臭素等を挙げることができる。化合物（Ｄ）としては、例えば、２−（パーフルオロブチル）エチルアクリレート、パーフルオロヘキシルエチルアクリレート、２−（パーフルオロブチル）エチルメタクリレート、パーフルオロヘキシルエチルメタクリレート、ヘキサフルオロプロピレン、パーフルオロ（プロピルビニルエーテル）、塩化ビニルモノマー、塩化ビ二リデンモノマー、トリブロモフェニル（メタ）アクリレート、ＥＯ変性トリブロモフェニル（メタ）アクリレート、ペンタブロモフェニル（メタ）アクリレート、及びペンタブロモベンジル（メタ）アクリレート等を挙げることができる。化合物（Ｄ）の１種を単独で又は２種以上を組み合わせて用いることができる。
【００３２】
アクリル系樹脂は、その分子構造中に重合性二重結合を有するその他の化合物（Ｅ）（ただし、前述の化合物（Ａ）〜（Ｄ）のいずれかに該当するものを除く。）に由来する構成単位（ｅ）を含んでいてもよい。
【００３３】
その他の化合物（Ｅ）としては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔｅｒｔ−ブチル（メタ）アクリレート、アミル（メタ）アクリレート、イソアミル（メタ）アクリレート、ヘプチル（メタ）アクリレート、ｎ−オクチル（メタ）アクリレート、イソオクチル（メタ）アクリレート、２−エチルヘキシル（メタ）アクリレート、シクロヘキシル（メタ）アクリレート、ノニル（メタ）アクリレート、イソノニル（メタ）アクリレート、イソデシル（メタ）アクリレート、ドデシル（メタ）アクリレート、トリデシル（メタ）アクリレート、ジシクロペンタニル（メタ）アクリレート、及びイソボルニル（メタ）アクリレート等のアクリレート系モノマー；並びにアクリロニトリル及びメタクリロニトリル等のアクリロニトリル系モノマー等を挙げることができる。その他の化合物（Ｅ）の１種を単独で又は２種以上を組み合わせて用いることができる。
【００３４】
その他の化合物（Ｅ）を用いることで、アクリル系樹脂の屈折率及びガラス転移点（Ｔｇ）等を調整することが可能である。その観点から、その他の化合物（Ｅ）として、重合性二重結合及び炭素原子数１３以下（より好ましくは１０以下、さらに好ましくは８以下）のアルキル基を有する化合物を用いることが好ましい。
【００３５】
なお、アクリル系樹脂中の構成単位（ａ）及び構成単位（ｂ）等の構造の有無、及び構成単位（ａ）の含有割合等は、例えば、熱分解ガスクロマトグラフィーによる分析、Ｈ−ＮＭＲによる分析、及び水酸基価の測定等により、確認することが可能である。
【００３６】
（アクリル系樹脂の物性等）
アクリル系樹脂のガラス転移点（Ｔｇ）は、通常、−２０〜１６０℃であり、好ましくは０〜１２０℃、より好ましくは５〜１００℃、さらに好ましくは１０〜９０℃である。また、アクリル系樹脂の重量平均分子量（Ｍｗ）は、耐傷付き性、耐光性、及び塗膜性等の諸性能をより満足するために、１，０００〜１，５００，０００であることが好ましく、５，０００〜１００，０００であることがより好ましく、１０，０００〜１００，０００であることがさらに好ましい。「塗膜性」とは、膜の形成のし易さと、スジ引きや白化等の無い奇麗な膜になる性質を意味する。なお、本明細書において、「重量平均分子量（Ｍｗ）」及び「数平均分子量（Ｍｎ）」は、ゲルパーミエーションクロマトグラフィー（ＧＰＣ）によって測定されるポリスチレン換算の値である。
【００３７】
（製造方法）
本発明の一実施形態の樹脂組成物の製造方法は、前述の重合性二重結合及び炭素原子数１４以上のアルキル基を有する化合物（Ａ）と、重合性二重結合及びヒドロキシ基を有する化合物（Ｂ）とを反応させる工程を含む。この工程によって、前述のアクリル系樹脂を合成することができる。
【００３８】
化合物（Ａ）と化合物（Ｂ）とを反応させる工程では、化合物（Ａ）及び化合物（Ｂ）を含有する重合成分を、乳化重合、懸濁重合、溶液重合、又は塊状重合等の公知の重合方法により、重合することができる。これらの重合には、重合成分に加えて、溶剤、及び重合開始剤、並びに乳化重合の場合に使用する界面活性剤等を用いることができる。例えば、溶液重合においては、重合開始剤の存在下、適当な溶剤中で重合成分を重合することができる。重合成分としては、必要に応じて、前述の化合物（Ｃ）〜（Ｅ）を使用することもできる。
【００３９】
樹脂組成物の製造方法では、前述の化合物（Ａ）と化合物（Ｂ）とを反応させる工程を、例えば乳化重合、懸濁重合、及び溶液重合等で行って、アクリル系樹脂を合成する場合、アクリル系樹脂に加えて、前述の溶剤を含有する樹脂組成物を製造することができる。
【００４０】
溶液重合等の重合に使用可能な溶剤は、重合反応を阻害しないものであれば特に限定されない。溶剤の具体例としては、水；メタノール、エタノール、イソプロピルアルコール、ｎ−プロピルアルコール、ｎ−ブチルアルコール、イソブチルアルコール、ｔｅｒｔ−ブチルアルコール、ｎ−ペンチルアルコール、エチルセロソルブ、ブチルセロソルブ、プロピレングリコールモノメチルエーテル、エチレングリコール、プロピレングリコール、及びジエチレンングリコール等のアルコール系溶剤；石油エーテル、ヘキサン、及びヘプタン等の脂肪族炭化水素系溶剤；ベンゼン、トルエン、及びキシレン等の芳香族炭化水素系溶剤；ジエチルエーテル、ジブチルエーテル、テトラヒドロフラン（ＴＨＦ）、及びジオキサン等のエーテル系溶剤；メチルエチルケトン、２−ペンタノン、３−ペンタノン、２−ヘプタノン、３−ヘプタノン、２−オクタノン、シクロヘキサノン、シクロペンタノン、及びメチルイソブチルケトン等のケトン系溶剤；酢酸エチル、酢酸プロピル、及び酢酸ブチル等のエステル系溶剤；Ｎ，Ｎ−ジメチルホルムアミド（ＤＭＦ）、Ｎ，Ｎ−ジメチルアセトアミド、及びＮ−メチルピロリドン（ＮＭＰ）等のアミド系溶剤を挙げることができる。重合の際には、溶剤の１種を単独で又は２種以上を組み合わせて用いることができる。溶剤の使用量は、重合反応の条件によって適宜決定される。通常、重合成分に対して質量比で０．１〜１００倍程度、好ましくは０．２〜２０倍程度である。
【００４１】
重合開始剤は、特に限定されない。重合開始剤の具体例としては、過酸化ベンゾイル、ジブチルパーオキサイド、及びクメンヒドロパーオキサイド等の過酸化物類；アゾビスイソブチロニトリル、及びアゾビス（２，４−ジメチルバレロニトリル）等のアゾ系重合開始剤を挙げることができる。重合の際には、重合開始剤の１種を単独で又は２種以上を組み合わせて用いることができる。重合開始剤の使用量は特に限定されないが、通常、重合成分に対して０．１〜１０質量％程度（重合成分１００質量部に対して０．１〜１０質量部程度）である。
【００４２】
重合反応の温度は、反応条件によって適宜設定される。通常は、室温（２５℃）〜使用する溶剤の沸点以下の温度であればよい。また、得られるアクリル系樹脂の重合度を調整するために、メルカプタン類等の連鎖移動剤やハイドロキノン等の重合禁止剤を重合反応系に添加してもよい。
【００４３】
樹脂組成物の形態は、固体状であっても、液体状であってもよい。固体状の場合、例えば、粒子状、粉末状、ペレット状、フィルム状、及びシート状等の形態をとることができる。液体状の場合、前述の溶剤によって、溶剤を含有する溶液状及び分散液状等の形態をとることができる。
【００４４】
（架橋剤）
本発明の一実施形態の樹脂組成物は、さらにイソシアネート系架橋剤を含有することが好ましい。イソシアネート系架橋剤は、前述のアクリル系樹脂における構成単位（ｂ）に含まれるヒドロキシ基と反応可能である。そのため、イソシアネート系架橋剤を含有する樹脂組成物によって、耐傷付き性に優れた樹脂製品を製造することが可能となる。
【００４５】
イソシアネート系架橋剤としては、例えば、ジフェニルメタンジイソシアネート（ＭＤＩ）、トルエンジイソシアネート（ＴＤＩ）、ヘキサメチレンジイソシアネート（ＨＤＩ）、イソホロンジイソシアネート（ＩＰＤＩ）、並びにこれらのトリメチロールプロパンアダクト体、ビウレット変性体、及びヌレート変性体；並びにポリメリックＭＤＩ、及び末端イソシアネートプレポリマー等を挙げることができる。
【００４６】
アクリル系樹脂が、前述のエポキシ基やカルボキシ基等の官能基を有する化合物（Ｃ）に由来する構成単位（ｃ）を含む場合、樹脂組成物は、構成単位（ｃ）における官能基と反応し得る架橋剤をさらに含有することが好ましい。そのような架橋剤としては、例えば、カルボジイミド架橋剤、オキサゾリン架橋剤、エポキシ架橋剤、及びアジリジン架橋剤等を挙げることができる。これらの架橋剤の１種を単独で又は２種以上を組み合わせて用いることができる。これらの架橋剤と、構成単位（ａ）〜（ｃ）を含むアクリル系樹脂とを含有する樹脂組成物によって、耐傷付き性や耐久性をさらに向上させた樹脂製品の製造が期待できる。
【００４７】
カルボジイミド架橋剤の市販品としては、例えば、日清紡ケミカル社製の商品名「カルボジライト」等を挙げることができる。オキサゾリン架橋剤の市販品としては、例えば、日本触媒社製の商品名「エポクロス」等を挙げることができる。エポキシ架橋剤の市販品としては、例えば、三菱化学社製の商品名「ｊＥＲ」等を挙げることができる。アジリジン架橋剤の市販品としては、例えば、日本触媒社製の商品名「ケミタイト」等を挙げることができる。
【００４８】
樹脂組成物は、さらにカップリング剤を含有することが好ましい。カップリング剤を含有する樹脂組成物を使用することで、アルミニウム等の金属に対して密着し易い膜等の樹脂製品を製造することが可能である。カップリング剤としては、例えば、３−グリシドキシプロピルトリメトキシシラン等のシランカップリング剤、並びにチタニウムジ２−エチルヘキソキシビス（２−エチル−３−ヒドロキシヘキソキシド）等のチタネート系カップリング剤、及びアルミネート系カップリング剤等の金属カップリング剤等を挙げることができる。金属カップリング剤の市販品としては、例えば、Ｃｈａｒｔｗｅｌｌ社製の商品名「Ｃ−５１５．７１ＨＲ」等を挙げることができる。
【００４９】
（アクリル系樹脂組成物を用いた物品）
本発明の一実施形態のアクリル系樹脂組成物を用いて作製された物品も提供することができる。本発明の一実施形態の樹脂組成物は、良好な耐傷付き性と意匠性を有する樹脂製品の製造に有用であり、その樹脂組成物を用いれば、耐傷付き性に優れるとともに意匠性の高い膜を形成することが可能である。そのため、本発明の一実施形態の樹脂組成物は、コーティング剤としてより好適に用いることができる。例えば、印刷分野においては、昇華転写用又は感熱転写用の保護層、バックコート層、フォト用インクジェットプリントの保護インク、高光沢紙、インクジェット記録媒体、ウォーターシールドメディア印刷、ラインジェット印刷、及びレーザー印刷方式の光沢仕上げ等への応用が可能である。また、フィルム分野においては、サインディスプレイ、ラッピング広告、及び加飾フィルム用のハードコート剤等への応用が可能である。そして、生地印刷分野においては、アパレルの光沢仕上げ等への応用が可能である。
【００５０】
以上詳述した本発明の一実施形態の樹脂組成物は、前述の構成単位（ａ）及び（ｂ）を含むアクリル系樹脂を含有するため、良好な耐傷付き性と意匠性を有する樹脂製品の製造に有用である。また、この樹脂組成物は、構成単位（ａ）を含むアクリル系樹脂を含有するため、構成単位（ａ）が有する長鎖アルキル基によって、滑性、離型性、及び撥水性等の機能を有する樹脂製品を得ることも期待できる。さらに、樹脂組成物がさらにイソシアネート系架橋剤を含有すれば、そのイソシアネート基と構成単位（ｂ）が有するヒドロキシ基との架橋と、構成単位（ａ）における長鎖アルキル基との滑性の複合化によって、耐傷付き性にさらに優れた樹脂製品を製造することも可能となる。これらの利点から、本発明の一実施形態のアクリル系樹脂組成物を用いれば、耐傷付き性と意匠性に優れているとともに、滑性、離型性、及び撥水性等の機能性を付与した、塗料、インク、コーティング剤、フィルム、及びシート等の各種の物品（樹脂製品）を製造することができる。
【００５１】
以上の通り、本発明の一実施形態のアクリル系樹脂組成物は、以下の構成をとることが可能である。
［１］重合性二重結合及び炭素原子数１４以上のアルキル基を有する化合物（Ａ）に由来する構成単位（ａ）と、重合性二重結合及びヒドロキシ基を有する化合物（Ｂ）に由来する構成単位（ｂ）とを含むアクリル系樹脂を含有するアクリル系樹脂組成物。
［２］前記化合物（Ａ）の前記アルキル基の炭素原子数が１６以上である前記［１］に記載のアクリル系樹脂組成物。
［３］前記化合物（Ｂ）が、ヒドロキシ基を有する（メタ）アクリル酸エステル系モノマー、及びヒドロキシ基を有する（メタ）アクリル酸アミド系モノマーからなる群から選択される少なくとも１種である前記［１］又は［２］に記載のアクリル系樹脂組成物。
［４］前記化合物（Ａ）が、セチル（メタ）アクリレート、ステアリル（メタ）アクリレート、イソステアリル（メタ）アクリレート、及びベヘニル（メタ）アクリレートからなる群から選択される少なくとも１種である前記［１］〜［３］のいずれかに記載のアクリル系樹脂組成物。
［５］前記アクリル系樹脂における前記構成単位（ａ）の含有割合が、前記アクリル系樹脂の全質量を基準として、１〜８０質量％である前記［１］〜［４］のいずれかに記載のアクリル系樹脂組成物。
［６］前記アクリル系樹脂のガラス転移点が−２０〜１６０℃である前記［１］〜［５］のいずれかに記載のアクリル系樹脂組成物。
［７］前記アクリル系樹脂の重量平均分子量が１，０００〜１，５００，０００である前記［１］〜［６］のいずれかに記載のアクリル系樹脂組成物。
［８］イソシアネート系架橋剤をさらに含有する前記［１］〜［７］のいずれかに記載のアクリル系樹脂組成物。
［９］コーティング剤用である前記［１］〜［８］のいずれかに記載のアクリル系樹脂組成物。
【実施例】
【００５２】
以下、本発明の一実施形態のアクリル系樹脂組成物について、試験例に基づいて具体的に説明するが、本発明は以下の試験例に限定されるものではない。
【００５３】
＜アクリル系樹脂の製造＞
［試験例１−１：ＰＡ１の合成］
撹拌機、還流冷却管、温度計、窒素吹き込み管、及びマンホールを備えた反応容器を用意した。反応容器の内部を窒素ガスで置換した後、メチルエチルケトン（以下、ＭＥＫ）６２．５ｇ、ベヘニルメタクリレート（以下、（Ａ）−１）４０ｇ、メタクリル酸２−ヒドロキシエチル（以下、（Ｂ）−１）４０ｇ、及びメタクリル酸メチル（以下、ＭＭＡ）２０ｇを仕込んだ。窒素雰囲気下で８０℃に加熱した後、重合開始剤として２，２’−アゾビス（２，４−ジメチルバレロニトリル）０．２５ｇを添加した。８時間反応させて、アクリル系樹脂（以下、「ＰＡ１」という。）を含有するポリマー溶液（固形分濃度８０質量％）を得た。ＰＡ１の重量平均分子量（Ｍｗ）及び数平均分子量（Ｍｎ）を、標準ポリスチレンを用いたＧＰＣ（装置：東ソー社製の商品名「ＨＬＣ−８３２０ＧＰＣ」、カラム：東ソー社製の商品名「ＴＳＫｇｅｌ  ＳｕｐｅｒＭｕｌｔｉｐｏｒｅＨＺ  カラム」）によって測定した結果、Ｍｗが７０，０００、Ｍｎが３５，０００であった。また、示差走査熱量計（リガク社製の商品名「ＤＳＣ８２３０Ｌ」）を用いて、ＰＡ１の熱分析を行った結果、ＰＡ１のガラス転移点（Ｔｇ）は５４．１℃であった。さらに、ＪＩＳ  Ｋ００７０の規定に準拠した試験方法により、ＰＡ１の水酸基価を測定した結果、その水酸基価は１７２．６ｍｇ・ＫＯＨ／ｇであった。これらの結果と、試験例１−１におけるＰＡ１の合成に使用した材料の配合を後記表１−１に示す。
【００５４】
［試験例１−２〜９：ＰＡ２〜９の合成］
試験例１−２〜９では、表１−１及び表１−２に示す配合としたこと以外は、前述の試験例１−１と同様にして、それぞれアクリル系樹脂２〜９（以下、「ＰＡ２〜９」という。）を含有するポリマー溶液（いずれも固形分濃度８０質量％）を得た。また、ＰＡ２〜９についても、ＰＡ１と同様の方法により、Ｍｗ、Ｍｎ、Ｔｇ、及び水酸基価を測定した。これらの結果もあわせて表１−１及び表１−２に示す。なお、表中の略号の意味は以下の通りである。
・ＰＡ１〜９：それぞれ試験例１−１〜９で合成したアクリル系樹脂
・（Ａ）−１：ベヘニルメタクリレート
・（Ａ）−２：ベヘニルアクリレート
・（Ａ）−３：ステアリルメタクリレート
・（Ａ）−４：イソステアリルアクリレート
・（Ａ）−５：セチルメタクリレート
・（Ｂ）−１：メタクリル酸２−ヒドロキシエチル
・（Ｂ）−２：アクリル酸４−ヒドロキシブチル
・（Ｂ）−３：グリセリンモノメタクリレート
・（Ｂ）−４：２−ヒドロキシ−３−フェノキシプロピルアクリレート
・（Ｂ）−５：ヒドロキシエチルアクリルアミド
【００５５】
2018030969.tif 000002
【００５６】
2018030969.tif 000003
【００５７】
［試験例１−１０：ＰＡ１０の合成］
撹拌機、還流冷却管、温度計、窒素吹き込み管、及びマンホールを備えた反応容器を用意した。反応容器の内部を窒素ガスで置換した後、ＭＥＫ６２．５ｇ、及びＭＭＡ１００ｇを仕込んだ。窒素雰囲気下で８０℃に加熱した後、重合開始剤として２，２’−アゾビス（２，４−ジメチルバレロニトリル）０．２５ｇを添加した。８時間反応させて、アクリル系樹脂（以下、「ＰＡ１０」という。）を含有するポリマー溶液（固形分濃度８０質量％）を得た。
【００５８】
［試験例１−１１：ＰＡ１１の合成］
撹拌機、還流冷却管、温度計、窒素吹き込み管、及びマンホールを備えた反応容器を用意した。反応容器の内部を窒素ガスで置換した後、ＭＥＫ６２．５ｇ、及びＭＭＡ６０ｇ、メタクリル酸２−ヒドロキシエチル（（Ｂ）−１）４０ｇを仕込んだ。窒素雰囲気下で８０℃に加熱した後、重合開始剤として２，２’−アゾビス（２，４−ジメチルバレロニトリル）０．２５ｇを添加した。８時間反応させて、アクリル系樹脂（以下、「ＰＡ１１」という。）を含有するポリマー溶液（固形分濃度８０質量％）を得た。
【００５９】
［試験例１−１２：ＰＡ１２の合成］
撹拌機、還流冷却管、温度計、窒素吹き込み管、及びマンホールを備えた反応容器を用意した。反応容器の内部を窒素ガスで置換した後、ＭＥＫ６２．５ｇ、スチレン５０ｇ、末端メタクリルオキシプロピルポリジメチルシロキサン（商品名「Ｘ−２２−２４２６」、信越化学社製）４０ｇ、及び２−［２’−ヒドロキシ−５’−（メタクリロイルオキシエチル）フェニル］−２Ｈ−ベンゾトリアゾール（商品名「ＲＵＶＡ−９３」、大塚化学社製）１０ｇを仕込んだ。窒素雰囲気下で８０℃に加熱した後、重合開始剤として２，２’−アゾビス（２，４−ジメチルバレロニトリル）０．２５ｇを添加した。８時間反応させて、アクリル系樹脂（以下、「ＰＡ１２」という。）を含有するポリマー溶液（固形分濃度８０質量％）を得た。ＰＡ１２のＭｗは７３，０００、Ｍｎは３５，０００であった。
【００６０】
＜ハードコート剤の調製＞
［試験例２−１〜１８：ＨＣ１〜１８の調製］
表２−１及び表２−２に示す処方にしたがって各成分を配合し、ハードコート剤（ＨＣ１〜１８）を調製した。なお、表中の配合量（単位：質量部）は固形分である。また、表中の略号の意味は以下の通りである。
・ＨＣ１〜１８：それぞれ試験例２−１〜１８で調製したハードコート剤
・ＰＡ１〜１２：それぞれ試験例１−１〜１２で合成したアクリル系樹脂
・Ｉ−１：ビウレット型ＨＤＩ系ポリイソシアネート（旭化成社製の商品名「デュラネート  ２１Ｓ−７５」、ＮＶ：７５質量％、ＮＣＯ含有量：１５質量％）
・Ｉ−２：イソシアヌレート型ＨＤＩ系ポリイソシアネート（旭化成社製の商品名「デュラネート  ＭＨＧ−８０Ｂ」、ＮＶ：８０質量％、ＮＣＯ含有量：１５．１質量％）
・Ｉ−３：イソシアヌレート型ＨＤＩ系ポリイソシアネート（東ソー社製の商品名「コロネートＨＸ」、ＮＶ：１００質量％、ＮＣＯ含有量：２０．５〜２２．０質量％）
・ｃａ−１：シランカップリング剤（３−グリシドキシプロピルトリメトキシシラン）
・ｃａ−２：チタネートカップリング剤（チタニウムジ−２−エチルヘキソキシビス（２−エチル−３−ヒドロキシヘキソキシド）、マツモトファインケミカル社製の商品名「オルガチックス  ＴＣ−２００」）
・ｃａ−３：金属カップリング剤（Ｃｈａｒｔｗｅｌｌ社製の商品名「Ｃ−５１５．７１ＨＲ」）
【００６１】
＜評価＞
試験例２−１〜１８で得られた各ハードコート剤（ＨＣ１〜１８）を板ガラスに膜厚を約４０μｍ・ｄｒｙになるように塗工し、１００℃×１時間乾燥の後、４０℃×３日間エージングを行い、塗工体を得た。得られた塗工体の塗工面をＪＩＳ  Ｋ５４００に準拠し、荷重５００ｇの条件で鉛筆硬度を測定した。また、得られた塗工体の表面（塗膜表面）を目視観察し、濁り（ヘイズ）の有無により、意匠性を評価した。これらの結果を表２−１及び表２−２に示す。
【００６２】
2018030969.tif 000004
【００６３】
2018030969.tif 000005
【００６４】
試験例２−１〜１４で調製したＨＣ１〜１４を用いたことにより、鉛筆硬度がＨ以上（Ｈ〜３Ｈ）と高く、濁りのない塗膜を形成できたことが確認された。よって、化合物（Ａ）に由来する構成単位（ａ）と化合物（Ｂ）に由来する構成単位（ｂ）を含むアクリル系樹脂を含有する樹脂組成物は、良好な耐傷付き性と意匠性を有する樹脂製品の製造に有用であることが確認された。
【００６５】
試験例２−１２〜１４で調製したＨＣ２−１２〜１４を用いて、前述のガラス板への塗工条件及び乾燥条件と同条件でアルミニウム板に塗膜を形成し、塗工体を得た。これらの塗工体について、前述と同様の条件で鉛筆硬度及び意匠性を評価したところ、いずれも鉛筆硬度が３Ｈであり、かつ、濁り（ヘイズ）が確認されなかった。この結果より、ハードコート剤にカップリング剤を含有させることで、被着対象がアルミニウムである場合にも、良好に密着し、耐傷付き性及び意匠性に優れた塗膜を形成できることが確認された。